(57)【特許請求の範囲】
【請求項１】
セグメントタイヤの外観形状を構成するキャビティを備えたモ−ルドを用い、トレッド部を構成するキャビティに耐カット性、耐摩耗性を発現する未加硫ゴムシ−トをキャビティ内にセットし、次いでセグメントの中空空間部及びストッパ−部を形成する中子を挿入し、更にセグメントタイヤの底部に埋設されるプレ−トをキャビティの所定位置にセットし、次いでキャビティ内に低ロス性状を発現する溶融状未加硫ゴムをインジェクションにより注入し、加圧下にこれら未加硫ゴムを加硫することを特徴とするセグメントタイヤの製法。
【発明の詳細な説明】
【０００１】
【発明の属する技術分野】
本発明は、建設機械や土木作業機械等の車輪に取り付けられるセグメントタイヤに関するものである。
【０００２】
【従来の技術】
近年、建設機械や土木作業機械等の車輪として、ホイ−ル部にボルト固定されたセグメントタイヤが用いられるようになり、かかるグメントタイヤはトレッド部とホイ−ル取付部とこの間を渡す側部とこれらに囲まれた中間空間部と、この中間空間部内に底部より立上がるストッパ−部とで構成されている。
【０００３】
しかるに、この種セグメントタイヤはオフロ−ド、採石場、建設現場等の比較的外傷を受け易い場所での使用が多いため、セグメントタイヤには耐カット性、耐カット貫通性、耐摩耗性の向上が要請されており、これらの改良のためには一般にはゴム材料の硬度を上げることが考えられている。
【０００４】
しかし、ここでセグメントタイヤ全体のゴム硬度を上げて耐久性を向上させた場合には、比較的高速化での連続走行時にはセグメントタイヤの側部の屈曲が繰り返えされて発熱が大きくなり、この部位が破壊するおそれがある。
【０００５】
【発明が解決しようとする課題】
本発明はセグメントタイヤを構成する各部位のゴム材料を適切に配置し、特にトレッド部の耐カット性等の向上と共に側部や底部からの発熱の防止（低発熱性）を実現したセグメントタイヤを提供するもので、耐カット性、耐摩耗性等の性状を要するトレッド部と、低ロスの性状を要するその他の部位とを両者の特性を確実に発現すると共に両者間に剥離が生じないセグメントタイヤの製法に関するものである。
【０００６】
【課題を解決するための手段】
本発明の構成は、セグメントタイヤの外観形状を構成するキャビティを備えたモ−ルドを用い、トレッド部を構成するキャビティに耐カット性、耐摩耗性を発現する未加硫ゴムシ−トをキャビティ内にセットし、次いでセグメントの中空空間部及びストッパ−部を形成する中子を挿入し、更にセグメントタイヤの底部に埋設されるプレ−トをキャビティの所定位置にセットし、次いでキャビティ内に低ロス性状を発現する溶融状未加硫ゴムをインジェクションにより注入し、加圧下にこれら未加硫ゴムを加硫するセグメントタイヤの製法に係るものである。
【０００７】
【発明の実施の形態】
上記したようにセグメントタイヤの特にトレッド部と他の部位とのゴムの性状を変化させる必要があるが、両者をシ−ト状未加硫ゴム部材にてモ−ルド成形した場合には、得られた製品において各部のゴムの性状がほぼ初期の目的を達成するものとはなる。しかしながら、比較的簡単な形状のものには適用できるが複雑な形状は得られにくく、製品形状は大きな制約を受け、ゴムの廻りにくい形状の製品ではゴム欠け、ベア等になりやすい。かつ加硫接着されたゴム層間の剥離がし易い欠点がある。
【０００８】
一方、トランスファ−インジェクションにて複数のゴムからなるセグメントタイヤを得ようとすれば、製品形状が複雑な場合でも十分成形は可能ではあるが、ゴム相互の境界がはっきりせず夫々の部位における必要な特性が得にくいという欠点がある。
【０００９】
本発明はセグメントタイヤのトレッド部と他の部位との特性を確実に発揮するようにしたものであり、いわゆるコンプレッション法とインジェクション法との特性を利用してこれを解決したものであって、特に重要な性状をなすトレッド部をシ−ト状未加硫ゴムにて構成し、形状の複雑なその他の部位をインジェクション法によったものである。このため、各部位共に必要な特性が得られやすくしかも特性のばらつきも少ないという特徴がある。又、これら異種ゴムで構成されたゴムの境界がはっきりし、目視にてもその性状が分かり、或いは摩耗の程度やクラックの程度の目安にもなる。更に、両者間の接着も確実であり、ゴム同士の層間剥離はないという優れたものとなる。
【００１０】
言い換えれば、セグメントタイヤを構成する各部位のゴム材料を適切に配置し、特にトレッド部の耐カット性の向上と共に、他の部位の主として発熱の防止（低発熱性）を実現したセグメントタイヤであって、トレッド部のゴム材料としては、例えばＳＢＲ６０〜１００重量部とその他のジエン系ポリマ−４０〜０重量部をブレンドしたゴム部１００重量部に対し、粒子径５０μｍ以下のカ−ボンブラックを４０〜１００重量部配合したゴム組成物で、好ましくは、ゴム組成物１００重量部の内、５〜４０重量部のハイスチレンポリマ−を配合したものがよく、一方、その他の部位のゴム材料としてはＮＲ６０〜１００重量部とその他のジエン系ポリマ−４０〜０重量部をブレンドしたゴム部１００重量部に対し、粒子径２５μｍ以上のカ−ボンブラックを４０〜１００重量部配合したゴム組成物が好んで用いられる。
【００１１】
ここで使用されるＳＢＲは、乳化重合タイプと溶液重合タイプがあるが、そのどちらでも使用が可能である。一方、これらの材料にブレンドするジエン系ポリマ−としては、天然ゴム、ポリブタジエンゴム、ＮＢＲ、イソプレンゴム等及びこれらの混合物が好適に用いられる。
【００１２】
又、ハイスチレンポリマ−は、スチレンコンテントが５０％以上のポリマ−のものであり、該ポリマ−としては特に限定されないが、好ましくはハイスチレンＳＢＲが好適に用いられる。また、その配合量は、ゴム組成物１００重量部の内、０重量部以上、好ましくは５〜４０重量部を限度としてハイスチレンポリマ−に置換使用することが好ましく、中でも５〜２０重量部が好適である。ハイスチレンポリマ−の置換部数が５重量部以下の置換では耐カット性の改善効果が小さい。一方、４０重量部以上を上記ブレンドしたゴム組成物１００重量部の内置換使用した場合は、混練り作業が著しく低下すると共に、引張強度も低下するので余り好ましくない。
【００１３】
トレッド部のゴム材料の補強剤としては上記の如く粒子径が５０μｍ以下の微細なカ−ボンブラック（ＦＥＦ級以上）が望ましく、それ以上の大きい粒子径を有するカ−ボンブラックでは補強性に難がある。又、カ−ボン量はブレンドしたゴム１００重量部に対し、４０〜１００重量部の範囲が望ましく、より好ましくは６０〜８０重量部が好適である。４０重量部ゴム以下ではゴム補強性が弱く又カット性も劣り、１００重量部以上では混練り作業性が難かしくなる。
【００１４】
他の部位のゴム材料の補強剤としては粒子径が２５μｍ以上のカ−ボンブラック（ＨＡＦ級以下）を４０〜１００重量部、好ましくは５０〜８０重量部加えたものである。この粒子径を限定したのはカ−ボンブラックの粒子径は小さい程補強性が高く、引張特性等について良好ではあるが、同時にｔａｎδ値も高くなってしまう。この点で、粒子径が２５μｍ以上であれば、ｔａｎδの値もさほど高くならず低発熱であり側部Ｃのゴムに好適となるものである。
ゴム材料の補強剤としてはこの他にカ−ボンとシリカ、或いはナイロン、ケブラ−、ビニロン等のカットファイバ−、ポリプロピレン等の樹脂を併用することもできる。
【００１５】
尚、本発明のゴム材料においては加硫剤、加硫促進剤、老化防止剤、粘着付与剤等が適宜配合される。又、本発明のゴム材料は、上記成分を通常の加工装置、例えばロ−ル、バンバリ−ミキサ−、ニ−ダ−等により混練りすることにより得られることは言うまでもない。
【００１６】
【実施例】
以下、本発明のセグメントタイヤの製法について更に詳細に説明する。
図１は本発明のセグメントタイヤを得るための製造の主要工程を示し、３段モ−ルドにてキャビティが構成された例である。即ち、下モ−ルド１1 は主としてトレッド部を構成するため、中モ−ルド１2 は側部近傍を構成するため、更に上モ−ルド１2 は底部近傍を構成するためのものであり、これらによってキャビティ１0 を備えるものである。尚、モ−ルドの段数には特に限定はなく、例えば２段モ−ルドであってもよい。
【００１７】
そして下モ−ルド１1 のキャビティ１10内に例えば表１のＮｏ．１〜２に示す配合処方によるシ−ト状未加硫ゴムＡを充填する。この充填量はセグメントタイヤのトレッド部を形成するに足る量であり、中空部を構成するための中子２の面に接するようにする。次いで中子３、そしてプレ−トＣをキャビティ内にセットした後、表１のＮｏ．３〜４に示す配合処方による未加硫ゴムＢをトランスファ−インジェクションにてモ−ルド内に注入し、残りのキャビテイに充満させ、中子２及びプレ−トＣを埋設し、その後未加硫ゴムＡ及びＢを加硫し、最後に中子２を抜き去るものである。
【００１８】
尚、未加硫ゴムＢをモ−ルド内に注入する注入口３は、図例にあっては中モ−ルド１2 と上モ−ルド１3 の割り位置に沿って備えた例を示したが、本発明はこれに限定されるものではなく、得られるセグメントタイヤの大きさや形状、更には未加硫ゴムＢの流動性等を勘案してその最適位置に注入口が形成されることは言うまでもない。
【００１９】
【表１】
0003877866.tif 000002
【００２０】
図２はこの製法によって得られたセグメントタイヤ１０の断面図であり、トレッド部１１はゴム材Ａによって完全に充満された構造となっており、耐カット性、耐摩耗性にすぐれたものとなり、一方、中間の側部１２及び底部１３はゴム材Ｂよりなる低ロス性のゴム質よりなっており、そのゴム材Ａ、Ｂの境界は直線状をなし明確なラインとなって現れている。従って、両者のゴム材Ａ、Ｂの特性は所期の目標が達成され、しかもトレッド部１１の摩耗の程度即ちセグメントタイヤの寿命も目視にて凡その確認ができることになる。尚、符号１４は中子３によって形成された中空部であり、１５はストッパ−である。
【００２１】
尚、上記例ではキャビティ１0 を構成する各モ−ルド１1 、１2 、１3 を上下に配置したが、本発明はこれに限られるものではなく、例えばこれを横置きに配置してもよいことは言うまでもない。
【００２２】
【発明の効果】
本発明はトレッド部をシ−ト状未加硫ゴムにて構成し、その他の部位をインジェクション法によったものである。このため、各部位共に必要な特性が得られやすくしかも特性のばらつきも少ないセグメントタイヤが得られたものであり、タイヤとしての機能も十分に発揮でき、寿命も長いという効果を併せ持つ。
【図面の簡単な説明】
【図１】図１は本発明のセグメントタイヤを得るための製造の主要工程を示す。
【図２】図２はこの製法によって得られたセグメントタイヤの断面図である。
【符号の説明】
Ａ‥‥シ−ト状未加硫ゴム、
Ｂ‥‥インジェクションによる未加硫ゴム、
Ｃ‥‥プレ−ト、
１1 、１2 、１3 ‥‥モ−ルド、
１0 ‥‥モ−ルドにて形成されるキャビティ、
２‥‥中子、
３‥‥注入口、
１０‥‥セグメントタイヤ、
１１‥‥トレッド部、
１２‥‥側部、
１３‥‥底部、
１４‥‥中空部、
１５‥‥ストッパ−。
【図１】
0003877866.tif 000003
【図２】
0003877866.tif 000004